(57)【要約】【課題】塗装物のエッジや尖端に触れたときのスクリーン紗における破れや解れの発生を防ぐことができる塗装面検査用手袋を提供する。【解決手段】塗装面検査用手袋１０Ａは、ポリウレタン不織布１６から作られて手の甲および手の甲から続く五指の略上半分を覆う通気透湿性の第１生地１４と、手の平および手の平から続く五指の略下半分を覆う第２生地１５とから形成されている。手袋１０Ａでは、第２生地がポリウレタンフィルム１７をスクリーン紗１８にラミネートした複合生地であり、第１生地１４のポリウレタン不織布１６の手挿入口１１を除く周縁部２０と第２生地１５のポリウレタンフィルム１７の手挿入口１１を除く周縁部２１とが熱融着されている。【選択図】図１
2015172264.tif 000002
【特許請求の範囲】
【請求項１】
着用者の手の甲と手の平と五指とを包被し、塗装面から前記手の平に伝わる触覚によって塗装前および塗装後の該塗装面における凹凸の有無を検査する塗装面検査用手袋において、
前記手袋が、熱可塑性合成樹脂から作られて前記手の甲および該手の甲から続く五指の略上半分を覆う通気透湿性の第１生地と、前記手の平および該手の平から続く五指の略下半分を覆う第２生地とから形成され、前記第２生地が、前記第１生地に対向する熱可塑性合成樹脂フィルムをスクリーン紗にラミネートした複合生地であり、前記手袋では、前記第１生地の手挿入口を除く周縁部と前記第２生地を形成する熱可塑性合成樹脂フィルムの手挿入口を除く周縁部とが熱融着されていることを特徴とする塗装面検査用手袋。
【請求項２】
前記第１生地が、伸縮性を有するポリウレタン不織布であり、前記熱可塑性合成樹脂フィルムが、ポリウレタンフィルムである請求項１に記載の塗装面検査用手袋。
【請求項３】
前記第１生地が、伸縮性を有するとともに多数の通気孔を有するポリウレタンフィルムであり、前記熱可塑性合成樹脂フィルムが、ポリウレタンフィルムである請求項１に記載の塗装面検査用手袋。
【請求項４】
前記第１生地が、熱可塑性合成樹脂から作られた繊維不織布であり、前記熱可塑性合成樹脂フィルムが、前記繊維不織布と略同じ融点の熱可塑性合成樹脂から作られている請求項１に記載の塗装面検査用手袋。
【請求項５】
前記第２生地では、前記熱可塑性合成樹脂フィルムの全対向面と前記スクリーン紗の全対向面とが接着されている請求項１ないし請求項４いずれかに記載の塗装面検査用手袋。
【請求項６】
前記熱可塑性合成樹脂フィルムのフィルム厚が、５〜４０μｍの範囲にある請求項１ないし請求項５いずれかに記載の塗装面検査用手袋。
【請求項７】
前記五指の略上半分を覆う前記第１生地の周縁部と該五指の略下半分を覆う前記第２生地の熱可塑性合成樹脂フィルムの周縁部との熱融着幅が、前記手の甲を覆う前記第１生地の周縁部と前記手の平を覆う熱可塑性合成樹脂フィルムの周縁部との熱融着幅よりも大きい請求項１ないし請求項６いずれかに記載の塗装面検査用手袋。
【請求項８】
前記五指の間の指又の略上半分を覆う前記第１生地の指又域の周縁部と該五指の間の指又の略下半分を覆う前記第２生地の熱可塑性合成樹脂フィルムの指又域の周縁部との熱融着幅が、前記五指の略上半分を覆う前記第１生地の指又域を除く残余域の周縁部と該五指の略下半分を覆う前記第２生地の熱可塑性合成樹脂フィルムの指又域を除く残余域の周縁部との熱融着幅よりも大きい請求項７に記載の塗装面検査用手袋。
【発明の詳細な説明】
【技術分野】
【０００１】
本発明は、着用者の手の甲と手の平と五指とを包被し、塗装面から手の平に伝わる触覚によって塗装前および塗装後の塗装面における凹凸の有無を検査する塗装面検査用手袋に関する。
【背景技術】
【０００２】
着用者の手の甲および手の甲から続く五指の略上半分を覆うニット生地と手の平および手の平から続く五指の略下半分を覆うスクリーン紗とから作られた塗装面検査用手袋が市販されている。この塗装面検査用手袋では、ニット生地の手挿入口を除く周縁部とスクリーン紗の手挿入口を除く周縁部とが縫合されている。この塗装面検査用手袋は、それを着用した着用者が塗装物の塗装面を撫でるように触れ、スクリーン紗を通して塗装面から手の平に伝わる触覚によって塗装前および塗装後の塗装物の塗装面における凹凸の有無を検査する。
【０００３】
前記市販の塗装面検査用手袋の他に、少なくとも手指の掌部が合成繊維から作られたフィラメント繊維糸で織成されたメッシュ織物から形成され、そのメッシュ織物の経糸と緯糸の交点が融着固定された異物感知手袋が開示されている（特許文献１参照）。この異物感知手袋は、物体表面の異物を手指の感触により検査するために使用される。
【先行技術文献】
【特許文献】
【０００４】
【特許文献１】特開２００８−２３１６１５号公報
【発明の概要】
【発明が解決しようとする課題】
【０００５】
前記市販の塗装面検査用手袋は、ニット生地が洗濯によって毛羽立ち、ニット生地や縫合箇所から繊維クズが脱落する場合があるとともに、スクリーン紗が解れ易く、塗装面の検査中に塗装物のエッジや尖端に触れるとスクリーン紗に破れや解れが生じる場合がある。スクリーン紗に破れや解れが生じると、その部分においてスクリーン紗の繊維が重なり合うから、塗装面とは異なる感触が着用者の手の平に伝わり、塗装面の凹凸を正確に検査することができない。また、市販の塗装面検査用手袋は、ニット生地の周縁部とスクリーン紗の周縁部とを縫合して作られているため、その縫合に手間やコストがかかり、手袋を短時間かつ安価に作ることができない。
【０００６】
本発明の目的は、繊維クズが脱落することはなく、塗装物のエッジや尖端に触れたときのスクリーン紗における破れや解れの発生を防ぐことができる塗装面検査用手袋を提供することにある。本発明の他の目的は、手間やコストがかからず、短時間かつ安価に作ることができる塗装面検査用手袋を提供することにある。
【課題を解決するための手段】
【０００７】
前記課題を解決するための発明の前提は、着用者の手の甲と手の平と五指とを包被し、塗装面から手の平に伝わる触覚によって塗装前および塗装後の塗装面における凹凸の有無を検査する塗装面検査用手袋である。
【０００８】
前記前提における本発明は、手袋が、熱可塑性合成樹脂から作られて手の甲および手の甲から続く五指の略上半分を覆う通気透湿性の第１生地と、手の平および手の平から続く五指の略下半分を覆う第２生地とから形成され、第２生地が第１生地に対向する熱可塑性合成樹脂フィルムをスクリーン紗にラミネートした複合生地であり、手袋では、第１生地の手挿入口を除く周縁部と第２生地を形成する熱可塑性合成樹脂フィルムの手挿入口を除く周縁部とが熱融着されていることを特徴とする。
【０００９】
本発明の一例としては、第１生地が伸縮性を有するポリウレタン不織布であり、前記熱可塑性合成樹脂フィルムがポリウレタンフィルムである。
【００１０】
本発明の他の一例としては、第１生地が伸縮性を有するとともに多数の通気孔を有するポリウレタンフィルムであり、熱可塑性合成樹脂フィルムがポリウレタンフィルムである。
【００１１】
本発明の他の一例としては、第１生地が熱可塑性合成樹脂から作られた繊維不織布であり、熱可塑性合成樹脂フィルムが繊維不織布と略同じ融点の熱可塑性合成樹脂から作られている。
【００１２】
本発明の他の一例として、第２生地では、熱可塑性合成樹脂フィルムの全対向面とスクリーン紗の全対向面とが接着されている。
【００１３】
本発明の他の一例としては、熱可塑性合成樹脂フィルムのフィルム厚が５〜４０μｍの範囲にある。
【００１４】
本発明の他の一例としては、五指の略上半分を覆う第１生地の周縁部と五指の略下半分を覆う第２生地の熱可塑性合成樹脂フィルムの周縁部との熱融着幅が手の甲を覆う第１生地の周縁部と手の平を覆う熱可塑性合成樹脂フィルムの周縁部との熱融着幅よりも大きい。
【００１５】
本発明の他の一例としては、五指の間の指又の略上半分を覆う第１生地の指又域の周縁部と五指の間の指又の略下半分を覆う第２生地の熱可塑性合成樹脂フィルムの指又域の周縁部との熱融着幅が五指の略上半分を覆う第１生地の指又域を除く残余域の周縁部と五指の略下半分を覆う第２生地の熱可塑性合成樹脂フィルムの指又域を除く残余域の周縁部との熱融着幅よりも大きい。
【発明の効果】
【００１６】
本発明にかかる塗装面検査用手袋によれば、手の平および手の平から続く五指の略下半分を覆う第２生地が１生地に対向する熱可塑性合成樹脂フィルムをスクリーン紗にラミネートした複合生地から作られているから、熱可塑性合成樹脂フィルムがスクリーン紗を補強する補強材となり、第２生地がスクリーン紗のみから作られている場合と比較し、熱可塑性合成樹脂フィルムによってスクリーン紗を含む第２生地の強度を高くすることができ、塗装物のエッジや尖端に触れたときのスクリーン紗における破れや解れの発生を防ぐことができる。手袋は、第１生地の周縁部と第２生地を形成する熱可塑性合成樹脂フィルムの周縁部とが熱融着によって接合されているから、第１生地と第２生地との接合に熱融着の技術を利用することができ、第１生地と第２生地とを縫合する場合と比較し、繊維クズが脱落することはなく、手袋の製造における手間やコストを大幅に省くことができ、手袋を短時間かつ安価に作ることができる。手袋は、第１生地が通気透湿性を有し、手袋の着用中に着用者の手から発生する湿気を第１生地から手袋の外部に放出するから、着用者中における蒸れを防ぐことができ、手袋における着用感の低下を防ぐことができる。手袋は、スクリーン紗を通して着用者の手の平に塗装面の触覚が伝わり、塗装前および塗装後の塗装物の塗装面における凹凸の有無を正確に検査することができる。
【００１７】
第１生地が伸縮性を有するポリウレタン不織布であり、熱可塑性合成樹脂フィルムがポリウレタンフィルムである塗装面検査用手袋は、第２生地がポリウレタンフィルムをスクリーン紗にラミネートした複合生地から作られているから、ポリウレタンフィルムがスクリーン紗を補強する補強材となり、ポリウレタンフィルムによってスクリーン紗を含む第２生地の強度を高くすることができ、塗装物のエッジや尖端に触れたときのスクリーン紗における破れや解れの発生を防ぐことができる。手袋は、手の甲および手の甲から続く五指の略上半分を覆う第１生地がポリウレタン不織布であるから、第１生地が非伸縮性である場合と比較し、第１生地の変形自由度が高く、第１生地が着用者の手の動きに容易に追従するから、着用者の手の甲の動きが第１生地によって抑制されることはなく、塗装面の検査中における作業性を向上させることができる。手袋は、ポリウレタン不織布の周縁部とポリウレタンフィルムの周縁部とが熱融着によって接合されているから、第１生地と第２生地とを縫合する場合と比較し、繊維クズが脱落することはなく、手袋の製造における手間やコストを大幅に省くことができ、手袋を短時間かつ安価に作ることができる。手袋は、ポリウレタン不織布が通気透湿性を有し、手袋の着用中に着用者の手から発生する湿気をポリウレタン不織布から手袋の外部に放出するから、着用者中における蒸れを防ぐことができ、手袋における着用感の低下を防ぐことができる。
【００１８】
第１生地が伸縮性を有するとともに多数の通気孔を有するポリウレタンフィルムであり、熱可塑性合成樹脂フィルムがポリウレタンフィルムである塗装面検査用手袋は、第２生地がポリウレタンフィルムをスクリーン紗にラミネートした複合生地から作られているから、ポリウレタンフィルムがスクリーン紗を補強する補強材となり、ポリウレタンフィルムによってスクリーン紗を含む第２生地の強度を高くすることができ、塗装物のエッジや尖端に触れたときのスクリーン紗における破れや解れの発生を防ぐことができる。手袋は、手の甲および手の甲から続く五指の略上半分を覆う第１生地がポリウレタンフィルムであるから、第１生地が非伸縮性である場合と比較し、第１生地の変形自由度が高く、第１生地が着用者の手の動きに容易に追従するから、着用者の手の甲の動きが第１生地によって抑制されることはなく、塗装面の検査中における作業性を向上させることができる。手袋は、第１生地を形成するポリウレタンフィルムの周縁部と第２生地を形成するポリウレタンフィルムの周縁部とが熱融着によって接合されているから、第１生地と第２生地とを縫合する場合と比較し、繊維クズが脱落することはなく、手袋の製造における手間やコストを大幅に省くことができ、手袋を短時間かつ安価に作ることができる。手袋は、多数の通気孔を有するポリウレタンフィルムが通気透湿性を有し、手袋の着用中に着用者の手から発生する湿気をポリウレタンフィルムから手袋の外部に放出するから、着用者中における蒸れを防ぐことができ、手袋における着用感の低下を防ぐことができる。
【００１９】
第１生地が熱可塑性合成樹脂から作られた繊維不織布であり、熱可塑性合成樹脂フィルムが第１生地の繊維不織布と略同じ融点の熱可塑性合成樹脂から作られている塗装面検査用手袋は、第２生地が熱可塑性合成樹脂フィルムをスクリーン紗にラミネートした複合生地から作られているから、熱可塑性合成樹脂フィルムがスクリーン紗を補強する補強材となり、熱可塑性合成樹脂フィルムによってスクリーン紗を含む第２生地の強度を高くすることができ、塗装物のエッジや尖端に触れたときのスクリーン紗における破れや解れの発生を防ぐことができる。手袋は、第１生地を形成する繊維不織布の周縁部と第１生地の繊維不織布と略同じ融点の熱可塑性合成樹脂から作られた熱可塑性合成樹脂フィルムの周縁部とが熱融着によって接合されているから、第１生地と第２生地とを縫合する場合と比較し、繊維クズが脱落することはなく、手袋の製造における手間やコストを大幅に省くことができ、手袋を短時間かつ安価に作ることができる。手袋は、第１生地の繊維不織布が通気透湿性を有し、手袋の着用中に着用者の手から発生する湿気を繊維不織布から手袋の外部に放出するから、着用者中における蒸れを防ぐことができ、手袋における着用感の低下を防ぐことができる。
【００２０】
第２生地を形成する熱可塑性合成樹脂フィルムの全対向面とスクリーン紗の全対向面とが接着されている塗装面検査用手袋は、熱可塑性合成樹脂フィルムがスクリーン紗の全域を補強する補強材となり、熱可塑性合成樹脂フィルムとスクリーン紗とが部分的に接着されている場合と比較し、スクリーン紗を含む第２生地の強度を確実に高くすることができ、塗装物のエッジや尖端に触れたときのスクリーン紗における破れや解れの発生を防ぐことができる。手袋は、熱可塑性合成樹脂フィルムとスクリーン紗とが密着するから、熱可塑性合成樹脂フィルムが塗装面から着用者の手の平に伝わる触覚の邪魔になることはなく、スクリーン紗を通して着用者の手の平に塗装面の触覚が確実に伝わり、塗装前および塗装後の塗装物の塗装面における凹凸の有無を正確に検査することができる。
【００２１】
熱可塑性合成樹脂フィルムのフィルム厚が５〜４０μｍの範囲にある塗装面検査用手袋は、熱可塑性合成樹脂フィルムのフィルム厚が前記範囲にあるから、熱可塑性合成樹脂フィルムが薄く、スクリーン紗に熱可塑性合成樹脂フィルムをラミネートしたとしても、熱可塑性合成樹脂フィルムが塗装面から着用者の手の平に伝わる触覚の邪魔になることはなく、スクリーン紗を通して着用者の手の平に塗装面の触覚が確実に伝わり、塗装前および塗装後の塗装物の塗装面における凹凸の有無を正確に検査することができる。
【００２２】
五指の略上半分を覆う第１生地の周縁部と五指の略下半分を覆う第２生地の熱可塑性合成樹脂フィルムの周縁部との熱融着幅が手の甲を覆う第１生地の周縁部と手の平を覆う熱可塑性合成樹脂フィルムの周縁部との熱融着幅よりも大きい塗装面検査用手袋は、五指を覆う第１および第２生地の周縁部どうしの熱融着幅が手の甲や手の平を覆う第１および第２生地の周縁部どうしの熱融着幅よりも大きいから、手袋の着用中に着用者の手の動きによって着用者の五指を覆う第１および第２生地に引張力やずれ応力、剥離力等のストレスが作用したとしても、それによって五指を覆う第１および第２生地の周縁部にピンホールや破れが生じることはなく、着用者の五指に位置する第１および第２生地の破損を防ぐことができる。手袋は、着用者の五指に位置する第１および第２生地の破損を防ぐことができるから、長期間の使用に耐えることができ、その使用期間を長くすることができるのみならず、手袋の交換コストを省くことができる。
【００２３】
五指の間の指又の略上半分を覆う第１生地の指又域の周縁部と五指の間の指又の略下半分を覆う第２生地の熱可塑性合成樹脂フィルムの指又域の周縁部との熱融着幅が五指の略上半分を覆う第１生地の指又域を除く残余域の周縁部と五指の略下半分を覆う第２生地の熱可塑性合成樹脂フィルムの指又域を除く残余域の周縁部との熱融着幅よりも大きい塗装面検査用手袋は、指又を覆う第１および第２生地の指又域の周縁部どうしの熱融着幅が第１および第２生地の指又域を除く残余域の周縁部どうしの熱融着幅よりも大きいから、手袋の着用中に着用者の手の動きが手袋の指又域に大きく伝わり、手袋の着用中に着用者の手の動きによって着用者の指又を覆う第１および第２生地の指又域に引張力やずれ応力、剥離力等のストレスが強く作用したとしても、それによって指又を覆う第１および第２生地の指又域の周縁部にピンホールや破れが生じることはなく、着用者の指又に位置する第１および第２生地の破損を防ぐことができる。手袋は、着用者の指又に位置する第１および第２生地の破損を防ぐことができるから、長期間の使用に耐えることができ、その使用期間を長くすることができるのみならず、手袋の交換コストを省くことができる。
【図面の簡単な説明】
【００２４】
【図１】一例として示す塗装面検査用手袋の斜視図。
【図２】図１のＡ−Ａ線端面図。
【図３】図１のＢ−Ｂ線端面図。
【図４】他の一例として示す塗装面検査用手袋の斜視図。
【図５】図４のＣ−Ｃ線端面図。
【図６】図４のＤ−Ｄ線端面図。
【図７】他の一例として示す塗装面検査用手袋の斜視図。
【図８】図７のＥ−Ｅ線端面図。
【図９】図７のＦ−Ｆ線端面図。
【図１０】他の一例として示す塗装面検査用手袋の斜視図。
【図１１】図１０のＧ−Ｇ線端面図。
【図１２】図１０のＨ−Ｈ線端面図。
【発明を実施するための形態】
【００２５】
一例として示す塗装面検査用手袋１０Ａの斜視図である図１等の添付の図面を参照し、本発明に係る塗装面検査用手袋の詳細を説明すると、以下のとおりである。なお、図２は、図１のＡ−Ａ線端面図であり、図３は、図１のＢ−Ｂ線端面図である。図１では、手袋１０Ａの挿入口１１近傍を破断して示す。塗装面検査用手袋１０Ａ（手袋１０Ｂ〜１０Ｅを含む）は、塗装物（図示せず）の塗装面の検査を行う着用者（検査者）が着用する。なお、図１では、片方の手袋１０Ａのみを図示しているが、実際には右手用および左手用の手袋１０Ａが存在する。
【００２６】
塗装面検査用手袋１０Ａは、着用者の手を挿入する挿入口１１と、着用者の手の甲および手の平を包被する手包被部１２と、着用者の五指それぞれを包被する指包被部１３とを有する。手袋１０Ａは、着用者の手の甲および手の甲から続く五指の略上半分（上部）を覆う第１生地１４と、着用者の手の平および手の平から続く五指の略下半分（下部）を覆う第２生地１５とから形成されている。
【００２７】
第１生地１４は、その平面形状が着用者の手の甲および五指を覆う形状に成形され、手の甲および手の甲から続く五指の略上半分を包被可能な大きさを有する。第１生地１４には、通気透湿性を有するとともに縦方向および横方向（四方）への伸縮性を有するポリウレタン不織布１６が使用されている。
【００２８】
第２生地１５は、その平面形状が着用者の手の平および五指を覆う形状に成形され、手の平および手の平から続く五指の略下半分を包被可能な大きさを有する。第２生地１５は、第１生地１４と略同形同大である。第２生地１５には、第１生地１４に対向するポリウレタンフィルム１７（熱可塑性合成樹脂フィルム）をスクリーン紗１８（スクリーンメッシュ）にラミネートした複合生地が使用されている。第２生地１５では、ポリウレタンフィルム１７の全対向面（対向面の全域）とスクリーン紗１８の全対向面（対向面の全域）とがウレタン系接着剤１９またはホットメルト接着剤１９によって接着（乾式ラミネート）されている。
【００２９】
スクリーン紗１８には、ポリエステルのモノフィラメントやマルチフィラメントから作られたポリエステルスクリーン紗（ポリエステルスクリーンメッシュ）を使用することができ、ポリエステル系を芯としポリアミド系を鞘としたコンジュケイト繊維から作られたポリエステルスクリーン紗を使用することができるとともに、ナイロンのモノフィラメントから作られたナイロンスクリーン紗（ナイロンスクリーンメッシュ）を使用することができる。
【００３０】
第２生地１５では、スクリーン紗１８の全対向面にポリウレタンフィルム１７の全対向面がラミネートされているから、ポリウレタンフィルム１７がスクリーン紗１８を補強する補強材になるとともに、ポリウレタンフィルム１８が第１生地１４を形成するポリウレタン不織布１６と確実に熱融着し、第１生地１４と第２生地１５との剥離を防止する。第２生地１５は、それがスクリーン紗１８のみから作られている場合と比較し、ポリウレタンフィルム１７によってスクリーン紗１８を含む第２生地１５の強度が高くなっている。なお、第２生地１５がスクリーン紗１８のみから作られている場合は、スクリーン紗１８と第１生地１４のポリウレタン不織布１６とを熱融着させることが困難であり、第１および第２生地１４，１５とを縫合して手袋を作らざるを得ない。
【００３１】
塗装面検査用手袋１０Ａでは、第１生地１４のポリウレタン不織布１６と第２生地１５のポリウレタンフィルム１７とが対向した状態で第１生地１４と第２生地１５とが重なり合い、第１生地１４の手挿入口１１を除く周縁部２０に延びるポリウレタン不織布１６と第２生地１５の手挿入口１１を除く周縁部２１に延びるポリウレタンフィルム１７とが熱融着されている。第１生地１４の周縁部２０と第２生地１５の周縁部２１とは、高周波シールやヒートシール、超音波シールによって接合されている。
【００３２】
塗装面検査用手袋１０Ａの製造手順の一例としては、手の形に作られた手袋成形金型（図示せず）によって第１生地１４の一方向へ延びる原反を型抜きし、第１手袋成型材料を順次作成するとともに、手袋成形金型によって第２生地１５の一方向へ延びる原反を型抜きし、第２手袋成型材料を順次作成した後、ポリウレタン不織布１６とポリウレタンフィルム１７とが対向するように、第１手袋成型材料（第１生地）と第２手袋成型材料（第２生地）とを重ね合わせ、前記シール技術よって手挿入口１１を除くそれら手袋成型材料の周縁部（第１および第２生地１４，１５の周縁部２０，２１）を熱融着する。
【００３３】
塗装面検査用手袋１０Ａ（手袋１０Ｂ〜１０Ｅを含む）を着用するには、第１生地１４が手の甲の側に位置するとともに第２生地１５が手の平の側に位置するように、手挿入口１１から手を挿入し、五指をそれらを覆う手袋１０Ａの指包被部１３に挿入する。手袋１０Ａは、それを着用した着用者が第２生地１５を介して塗装物の塗装面を撫でるように触れ、スクリーン紗１８を通して塗装面から手の平に伝わる触覚によって塗装前および塗装後の塗装物の塗装面における凹凸の有無を検査する。
【００３４】
ポリウレタンフィルム１７は、そのフィルム厚Ｌ１が５〜４０μｍの範囲にある。ポリウレタンフィルム１７のフィルム厚Ｌ１が５μｍ未満では、ポリウレタンフィルム１７が破損し易く、ポリウレタンフィルム１７がスクリーン紗１８を補強する補強材として機能しない場合がある。また、第１生地１４との接着性が低下し、第１生地１４と第２生地１５とが剥離する場合がある。ポリウレタンフィルム１７のフィルム厚Ｌ１が４０μｍを超過すると、塗装面から着用者の手の平に伝わる感触がポリウレタンフィルム１７によって妨げられ、着用者の手の平の触覚が鈍り、塗装面における凹凸の有無の検査がし難くなる。
【００３５】
ポリウレタンフィルム１７のフィルム厚Ｌ１が前記範囲にあるから、ポリウレタンフィルム１７がスクリーン紗１８を補強する補強材として十分に機能するとともに、ポリウレタン不織布１６と確実に熱融着し、第１生地１４と第２生地１５との剥離を防ぐことができ、第１および第２生地１４，１５の周縁部２０，２１におけるピンホールや破れの発生を防ぐことができる。また、ポリウレタンフィルム１７が塗装面から着用者の手の平に伝わる感触の妨げとなることはなく、手袋１０Ａによって塗装面における凹凸の有無を正確に検査することができる。
【００３６】
スクリーン紗１８は、そのメッシュ数が５０〜５００／ｃｍの範囲にあり、その紗厚Ｌ２が４０〜１５０μｍの範囲にある。スクリーン紗１８のメッシュ数が５００／ｃｍを超過し、その紗厚Ｌ２が４０μｍ未満では、スクリーン紗１８が破損し易く、塗装物のエッジや尖端に触れたときのスクリーン紗１８（第２生地１５）に破れや解れが発生する場合がある。スクリーン紗１８が破損すると、破損した部分においてスクリーン紗１８の繊維が重なり合うから、塗装面とは異なる感触が着用者の手の平に伝わり、塗装面の凹凸を正確に検査することができない。スクリーン紗１８の紗厚Ｌ２が１５０μｍを超過すると、塗装面から着用者の手の平に伝わる感触がスクリーン紗１８によって妨げられ、着用者の手の平の触覚が鈍り、塗装面における凹凸の有無の検査がし難くなる。
【００３７】
塗装面検査用手袋１０Ａは、手の平および手の平から続く五指の略下半分を覆う第２生地１５がポリウレタンフィルム１７（熱可塑性合成樹脂フィルム）をスクリーン紗１８にラミネートした複合生地から作られているから、ポリウレタンフィルム１７がスクリーン紗１８を補強する補強材となり、第２生地１５がスクリーン紗１８のみから作られている場合と比較し、ポリウレタンフィルム１７によってスクリーン紗１８を含む第２生地１５の強度を高くすることができ、塗装物のエッジや尖端に触れたときのスクリーン紗１７（第２生地１５）における破れや解れの発生を防ぐことができる。
【００３８】
塗装面検査用手袋１０Ａは、第１生地１４を形成するポリウレタン不織布１６の周縁部２０と第２生地１５を形成するポリウレタンフィルム１７の周縁部２１とが熱融着によって接合されているから、第１生地１４と第２生地１５との接合に熱融着の各種技術を利用することができ、第１生地１４と第２生地１５とを縫合する場合と比較し、繊維クズが脱落することはなく、手袋１０Ａの製造における手間やコストを大幅に省くことができ、手袋１０Ａを短時間かつ安価に作ることができる。
【００３９】
塗装面検査用手袋１０Ａは、第２生地１５を形成するポリウレタンフィルム１７のフィルム厚Ｌ１が前記範囲にあり、ポリウレタンフィルム１７の全対向面とスクリーン紗１８の全対向面とが接着されているから、ポリウレタンフィルム１７とスクリーン紗１８とが密着し、ポリウレタンフィルム１７が塗装面から着用者の手の平に伝わる触覚の邪魔になることはなく、スクリーン紗１８を通して着用者の手の平に塗装面の触覚が確実に伝わり、塗装前および塗装後の塗装物の塗装面における凹凸の有無を正確に検査することができる。
【００４０】
塗装面検査用手袋１０Ａは、第１生地１４に通気透湿性を有するポリウレタン不織布１６が使用され、手袋１０Ａの着用中に着用者の手から発生する湿気をポリウレタン不織布１６（第１生地１４）から手袋１０Ａの外部に放出するから、着用者中における蒸れを防ぐことができ、手袋１０Ａの着用感の低下を防ぐことができる。手袋１０Ａは、第１生地１４が伸縮性を有するポリウレタン不織布１６であるから、第１生地１４が非伸縮性である場合と比較し、第１生地１４の変形自由度が高く、第１生地１４が着用者の手の動きに容易に追従するから、着用者の手の甲の動きが第１生地１４によって抑制されることはなく、塗装面の検査中における作業性を向上させることができる。
【００４１】
図４は、他の一例として示す塗装面検査用手袋１０Ｂの斜視図であり、図５は、図４のＣ−Ｃ線端面図である。図６は、図４のＤ−Ｄ線端面図である。図４では、手袋１０Ｂの挿入口１１近傍を破断して示す。図４では、片方の手袋１０Ｂのみを図示しているが、実際には右手用および左手用の手袋１０Ｂが存在する。塗装面検査用手袋１０Ｂが図１のそれと異なるところは、第１生地にポリウレタンフィルム２２が使用されている点にあり、その他の構成は図１の手袋１０Ａのそれらと同一であるから、図１と同様の符号を付すとともに、図１の説明を援用することで、この手袋１０Ｂのその他の構成の詳細な説明は省略する。
【００４２】
塗装面検査用手袋１０Ｂは、挿入口１１と手包被部１２と指包被部１３とを有し、第１生地１４と第２生地１５とから形成されている。第１生地１４には、縦方向および横方向（四方）への伸縮性を有するとともに多数の通気孔２３を有するポリウレタンフィルム２２が使用されている。第２生地１５には、ポリウレタンフィルム１７（熱可塑性合成樹脂フィルム）をスクリーン紗１８にラミネートした複合生地が使用されている。第２生地１５では、ポリウレタンフィルム１７の全対向面（対向面の全域）とスクリーン紗１８の全対向面（対向面の全域）とがウレタン系接着剤１９またはホットメルト接着剤１９によって接着されている。スクリーン紗１８は、図１の手袋１０Ａのそれと同一である。
【００４３】
塗装面検査用手袋１０Ｂでは、第１生地１４のポリウレタンフィルム２２と第２生地１５のポリウレタンフィルム１７とが対向した状態で第１生地１４と第２生地１５とが重なり合い、第１生地１４の手挿入口１１を除く周縁部２０に延びるポリウレタンフィルム２２と第２生地１５の手挿入口１１を除く周縁部２１に延びるポリウレタンフィルム１７とが熱融着されている。塗装面検査用手袋１０Ｂの製造手順は、図１の手袋１０Ａのそれと同一である。
【００４４】
ポリウレタンフィルム１７のフィルム厚Ｌ１は５〜４０μｍの範囲、スクリーン紗１８のメッシュ数は５０〜５００／ｃｍの範囲にあり、紗厚Ｌ２は４０〜１５０μｍの範囲にある。フィルム厚Ｌ１やメッシュ数、紗厚Ｌ２を前記範囲にする理由は図１の手袋１０Ａのそれらと同一である。手袋１０Ｂは、それを着用した着用者が第２生地１５を介して塗装物の塗装面を撫でるように触れ、スクリーン紗１８を通して塗装面から手の平に伝わる触覚によって塗装前および塗装後の塗装物の塗装面における凹凸の有無を検査する。
【００４５】
塗装面検査用手袋１０Ｂは、第２生地１５がポリウレタンフィルム１７をスクリーン紗１８にラミネートした複合生地から作られているから、ポリウレタンフィルム１７がスクリーン紗１８を補強する補強材となり、ポリウレタンフィルム１７によってスクリーン紗１８を含む第２生地１５の強度を高くすることができ、塗装物のエッジや尖端に触れたときのスクリーン紗１７（第２生地１５）における破れや解れの発生を防ぐことができる。手袋１０Ｂは、第１生地１４にポリウレタンフィルム２２が使用されているから、第１生地１４の変形自由度が高く、第１生地１４が着用者の手の動きに容易に追従するから、着用者の手の甲の動きが第１生地１４によって抑制されることはなく、塗装面の検査中における作業性を向上させることができる。
【００４６】
塗装面検査用手袋１０Ｂは、第１生地１４を形成するポリウレタンフィルム２２の周縁部２０と第２生地１５を形成するポリウレタンフィルム１７の周縁部２１とが熱融着によって接合されているから、第１生地１４と第２生地１５とを縫合する場合と比較し、繊維クズが脱落することはなく、手袋１０Ｂの製造における手間やコストを大幅に省くことができ、手袋１０Ｂを短時間かつ安価に作ることができる。手袋１０Ｂは、多数の通気孔２３を有するポリウレタンフィルム２２が通気透湿性を有し、手袋１０Ｂの着用中に着用者の手から発生する湿気をポリウレタンフィルム２２から手袋１０Ｂの外部に放出するから、着用者中における蒸れを防ぐことができ、手袋１０Ｂの着用感の低下を防ぐことができる。
【００４７】
図７は、他の一例として示す塗装面検査用手袋１０Ｃの斜視図であり、図８は、図７のＥ−Ｅ線端面図である。図９は、図７のＦ−Ｆ線端面図である。図７では、片方の手袋１０Ｃのみを図示しているが、実際には右手用および左手用の手袋１０Ｃが存在する。図７の塗装面検査用手袋１０Ｃが図１のそれと異なるところは、第１生地に繊維不織布２４が使用されている点、熱可塑性合成樹脂フィルム２５が繊維不織布２４と略同じ融点の熱可塑性合成樹脂から作られている点、指包被部が五指に分かれていない点、五指を覆う第１および第２生地１４，１５の周縁部２０，２１どうしの熱融着幅Ｌ４が手の甲および手の平を覆う第１および第２生地１４，１５の周縁部２０，２１どうしの熱融着幅Ｌ３よりも大きい点にある。なお、この手袋１０Ｃのその他の構成は図１の手袋１０Ａのそれらと同一であるから、図１と同様の符号を付すとともに、図１の説明を援用することで、この手袋１０Ｃのその他の構成の詳細な説明は省略する。
【００４８】
塗装面検査用手袋１０Ｃは、挿入口１１と手包被部１２と指包被部１３とを有し、第１生地１４と第２生地１５とから形成されている。指包被部１３は、親指を包被する部分と、人差し指を包被する部分と、中指・人差し指・小指を包被する部分とに分かれ、中指や人差し指、小指が一緒に包被される。第１生地１４には、熱可塑性合成樹脂から作られた通気透湿性を有する繊維不織布２４が使用されている。繊維不織布２４には、スパンボンド法やメルトブローン法、エアレイド法、ケミカルボンド法、サーマルボンド法、ニードルパンチ法、ウォータージェット法によって作られたものを使用することができる。
【００４９】
第２生地１５には、熱可塑性合成樹脂フィルム２５をスクリーン紗１８にラミネートした複合生地が使用されている。第２生地１５では、熱可塑性合成樹脂フィルム２５の全対向面（対向面の全域）とスクリーン紗１８の全対向面（対向面の全域）とがウレタン系接着剤１９またはホットメルト接着剤１９によって接着されている。熱可塑性合成樹脂フィルム２５は、繊維不織布２４と略同じ融点の熱可塑性合成樹脂から作られている。スクリーン紗１８は、図１の手袋１０Ａのそれと同一である。
【００５０】
塗装面検査用手袋１０Ｃでは、第１生地１４の繊維不織布２４と第２生地１５の熱可塑性合成樹脂フィルム２５とが対向した状態で第１生地１４と第２生地１５とが重なり合い、第１生地１４の手挿入口１１を除く周縁部２０に延びる繊維不織布２４と第２生地１５の手挿入口１１を除く周縁部２１に延びる熱可塑性合成樹脂フィルム２５とが熱融着されている。塗装面検査用手袋１０Ｃの製造手順は、図１の手袋１０Ａのそれと同一である。
【００５１】
五指の略上半分を覆う第１生地１４の繊維不織布２４の周縁部２０と五指の略下半分を覆う第２生地１５の熱可塑性合成樹脂フィルム２５の周縁部２１との熱融着幅Ｌ４は、手の甲を覆う第１生地１４の繊維不織布２４の周縁部２０と手の平を覆う第２生地１５の熱可塑性合成樹脂フィルム２５の周縁部２１との熱融着幅Ｌ３よりも大きい。熱融着幅Ｌ３の好ましい寸法は、１〜２．５ｍｍであり、熱融着幅Ｌ４の好ましい寸法は、２〜４ｍｍである。なお、図１の手袋１０Ａや図４の手袋１０Ｂにおいて、五指を覆う第１および第２生地１４，１５の周縁部２０，２１どうしの熱融着幅Ｌ４が手の甲や手の平を覆う第１および第２生地１４，１５の周縁部２０，２１どうしの熱融着幅Ｌ３より大きくてもよい。
【００５２】
熱可塑性合成樹脂フィルム２５のフィルム厚Ｌ１は５〜４０μｍの範囲、スクリーン紗１８のメッシュ数は５０〜５００／ｃｍの範囲にあり、紗厚Ｌ２は４０〜１５０μｍの範囲にある。フィルム厚Ｌ１やメッシュ数、紗厚Ｌ２を前記範囲にする理由は図１の手袋１０Ａのそれらと同一である。手袋１０Ｃは、それを着用した着用者が第２生地１５を介して塗装物の塗装面を撫でるように触れ、スクリーン紗１８を通して塗装面から手の平に伝わる触覚によって塗装前および塗装後の塗装物の塗装面における凹凸の有無を検査する。
【００５３】
塗装面検査用手袋１０Ｃは、第２生地１５が熱可塑性合成樹脂フィルム２５をスクリーン紗１８にラミネートした複合生地から作られているから、熱可塑性合成樹脂フィルム２５がスクリーン紗１８を補強する補強材となり、熱可塑性合成樹脂フィルム２５によってスクリーン紗１８を含む第２生地１５の強度を高くすることができ、塗装物のエッジや尖端に触れたときのスクリーン紗１８（第２生地１５）における破れや解れの発生を防ぐことができる。
【００５４】
塗装面検査用手袋１０Ｃは、五指を覆う第１および第２生地１４，１５の周縁部２０，２１どうしの熱融着幅Ｌ４が手の甲や手の平を覆う第１および第２生地１４，１５の周縁部２０，２１どうしの熱融着幅Ｌ３よりも大きいから、手袋１０Ｃの着用中に着用者の手の動きによって着用者の五指を覆う第１および第２生地１４，１５に引張力やずれ応力、剥離力等のストレスが作用したとしても、それによって五指を覆う第１および第２生地１４，１５の周縁部２０，２１にピンホールや破れが生じることはなく、着用者の五指に位置する第１および第２生地１４，１５の破損を防ぐことができる。手袋１０Ｃは、着用者の五指に位置する第１および第２生地１４，１５の破損を防ぐことができるから、長期間の使用に耐えることができ、その使用期間を長くすることができるのみならず、手袋１０Ｃの交換コストを省くことができる。
【００５５】
塗装面検査用手袋１０Ｃは、第１生地１４を形成する繊維不織布２４の周縁部２０と第１生地１４の繊維不織布２４と略同じ融点の熱可塑性合成樹脂から作られた熱可塑性合成樹脂フィルム２５の周縁部２１とが熱融着によって接合されているから、第１生地１４と第２生地１５とを縫合する場合と比較し、繊維クズが脱落することはなく、手袋１０Ｃの製造における手間やコストを大幅に省くことができ、手袋１０Ｃを短時間かつ安価に作ることができる。手袋１０Ｃは、第１生地１４の繊維不織布２４が通気透湿性を有し、手袋１０Ｃの着用中に着用者の手から発生する湿気を繊維不織布２４（第１生地１４）から手袋１０Ｃの外部に放出するから、着用者中における蒸れを防ぐことができ、着用感の低下を防ぐことができる。
【００５６】
図１０は、他の一例として示す塗装面検査用手袋１０Ｄの斜視図であり、図１１は、図１０のＧ−Ｇ線端面図である。図１２は、図１０のＨ−Ｈ線端面図である。図１０では、片方の手袋１０Ｄのみを図示しているが、実際には右手用および左手用の手袋１０Ｄが存在する。図１０の塗装面検査用手袋１０Ｄが図１のそれと異なるところは、五指を覆う第１および第２生地１４，１５の周縁部２０，２１どうしの熱融着幅Ｌ４が手の甲および手の平を覆う第１および第２生地１４，１５の周縁部２０，２１どうしの熱融着幅Ｌ３よりも大きい点、第１および第２生地１４，１５の指又域２６の周縁部２０，２１どうしの熱融着幅Ｌ５が第１および第２生地１４，１５の指又域２６を除く残余域２７の周縁部２０，２１どうしの熱融着幅Ｌ４よりも大きい点にある。なお、この手袋１０Ｃのその他の構成は図１の手袋１０Ａのそれらと同一であるから、図１と同様の符号を付すとともに、図１の説明を援用することで、この手袋１０Ｃのその他の構成の詳細な説明は省略する。
【００５７】
塗装面検査用手袋１０Ｄは、挿入口１１と手包被部１２と指包被部１３とを有し、第１生地１４と第２生地１５とから形成されている。第１生地１４には、通気透湿性を有するとともに縦方向および横方向（四方）への伸縮性を有するポリウレタン不織布１６が使用されている。第２生地１５には、ポリウレタンフィルム１７（熱可塑性合成樹脂フィルム）をスクリーン紗１８にラミネートした複合生地が使用されている。第２生地１５では、ポリウレタンフィルム１７の全対向面（対向面の全域）とスクリーン紗１８の全対向面（対向面の全域）とがウレタン系接着剤１９またはホットメルト接着剤１９によって接着されている。スクリーン紗１８は、図１の手袋１０Ａのそれと同一である。
【００５８】
塗装面検査用手袋１０Ｄでは、第１生地１４のポリウレタン不織布１６と第２生地１５のポリウレタンフィルム１７とが対向した状態で第１生地１４と第２生地１５とが重なり合い、第１生地１４の手挿入口１１を除く周縁部２０に延びるポリウレタン不織布１６と第２生地１５の手挿入口１１を除く周縁部２１に延びるポリウレタンフィルム１７とが熱融着されている。塗装面検査用手袋１０Ｄの製造手順は、図１の手袋１０Ａのそれと同一である。
【００５９】
五指の略上半分を覆う第１生地１４のポリウレタン不織布１６の周縁部２０と五指の略下半分を覆う第２生地１５の熱可塑性合成樹脂フィルム２５の周縁部２１との熱融着幅Ｌ４は、手の甲を覆う第１生地１４のポリウレタン不織布１６の周縁部２０と手の平を覆う第２生地１５の熱可塑性合成樹脂フィルム２５の周縁部２１との熱融着幅Ｌ３よりも大きい。さらに、五指の間の指又の略上半分を覆う第１生地１４のポリウレタン不織布１６の指又域２６の周縁部２０と五指の間の指又の略下半分を覆う第２生地１５の熱可塑性合成樹脂フィルム１７の指又域２６の周縁部２１との熱融着幅Ｌ５は、五指の略上半分を覆う第１生地１４のポリウレタン不織布１６の指又域２６を除く残余域２７の周縁部２０と五指の略下半分を覆う第２生地１５の熱可塑性合成樹脂フィルム１７の指又域２６を除く残余域２７の周縁部２１との熱融着幅Ｌ４よりも大きい。熱融着幅Ｌ３の好ましい寸法は、１〜２．５ｍｍであり、熱融着幅Ｌ４の好ましい寸法は、２〜４ｍｍである。熱融着幅Ｌ５の好ましい寸法は、２．５〜４．５ｍｍである。
【００６０】
なお、図１の手袋１０Ａや図４の手袋１０Ｂにおいて、五指を覆う第１および第２生地１４，１５の周縁部２０，２１どうしの熱融着幅Ｌ４が手の甲や手の平を覆う第１および第２生地１４，１５の周縁部２０，２１どうしの熱融着幅Ｌ３より大きくてもよく、指又を覆う第１および第２生地１４，１５の指又域２６の周縁部２０，２１どうしの熱融着幅Ｌ５が第１および第２生地１４，１５の指又域２６を除く残余域２７の周縁部２０，２１どうしの熱融着幅Ｌ４より大きくてもよい。また、図７の手袋１０Ｃにおいて、指又を覆う第１および第２生地１４，１５の指又域２６の周縁部２０，２１どうしの熱融着幅Ｌ５が第１および第２生地１４，１５の指又域２６を除く残余域２７の周縁部２０，２１どうしの熱融着幅Ｌ４より大きくてもよい。
【００６１】
ポリウレタンフィルム１７のフィルム厚Ｌ１は５〜４０μｍの範囲、スクリーン紗１８のメッシュ数は５０〜５００／ｃｍの範囲にあり、紗厚Ｌ２は４０〜１５０μｍの範囲にある。フィルム厚Ｌ１やメッシュ数、紗厚Ｌ２を前記範囲にする理由は図１の手袋１０Ａのそれらと同一である。手袋１０Ｄは、それを着用した着用者が第２生地１５を介して塗装物の塗装面を撫でるように触れ、スクリーン紗１８を通して塗装面から手の平に伝わる触覚によって塗装前および塗装後の塗装物の塗装面における凹凸の有無を検査する。
【００６２】
塗装面検査用手袋１０Ｄは、図１の手袋１０Ａが有する効果に加え、以下の効果を有する。塗装面検査用手袋１０Ｄは、五指を覆う第１および第２生地１４，１５の周縁部２０，２１どうしの熱融着幅Ｌ４が手の甲や手の平を覆う第１および第２生地１４，１５の周縁部２０，２１どうしの熱融着幅Ｌ３よりも大きいから、手袋１０Ｄの着用中に着用者の手の動きによって着用者の五指を覆う第１および第２生地１４，１５に引張力やずれ応力、剥離力等のストレスが作用したとしても、それによって五指を覆う第１および第２生地１４，１５の周縁部２０，２１にピンホールや破れが生じることはなく、着用者の五指に位置する第１および第２生地１４，１５の破損を防ぐことができる。手袋１０Ｄは、着用者の五指に位置する第１および第２生地１４，１５の破損を防ぐことができるから、長期間の使用に耐えることができ、その使用期間を長くすることができるのみならず、手袋１０Ｄの交換コストを省くことができる。
【００６３】
塗装面検査用手袋１０Ｄは、指又を覆う第１および第２生地１４，１５の指又域２６の周縁部２０，２１どうしの熱融着幅Ｌ５が第１および第２生地１４，１５の指又域２６を除く残余域２７の周縁部２０，２１どうしの熱融着幅Ｌ４よりも大きいから、手袋１０Ｄの着用中に着用者の手の動きが手袋１０Ｄの指又域２６に大きく伝わり、手袋１０Ｄの着用中に着用者の手の動きによって着用者の指又を覆う第１および第２生地１４，１５の指又域２６に引張力やずれ応力、剥離力等のストレスが強く作用したとしても、それによって指又を覆う第１および第２生地１４，１５の指又域２６の周縁部２０，２１にピンホールや破れが生じることはなく、着用者の指又に位置する第１および第２生地１４，１５の破損を防ぐことができる。手袋１０Ｄは、着用者の指又に位置する第１および第２生地１４，１５の破損を防ぐことができるから、長期間の使用に耐えることができ、その使用期間を長くすることができるのみならず、手袋１０Ｄの交換コストを省くことができる。
【符号の説明】
【００６４】
１０Ａ  塗装面検査用手袋
１０Ｂ  塗装面検査用手袋
１０Ｃ  塗装面検査用手袋
１０Ｄ  塗装面検査用手袋
１１    手挿入口
１２    手包被部
１３    指包被部
１４    第１生地
１５    第２生地
１６    ポリウレタン不織布
１７    ポリウレタンフィルム（熱可塑性合成樹脂フィルム）
１８    スクリーン紗
１９    接着剤
２０    周縁部
２１    周縁部
２２    ポリウレタンフィルム
２３    通気孔
２４    繊維不織布
２５    熱可塑性合成樹脂フィルム
２６    指又域
２７    残余域
Ｌ１    フィルム厚
Ｌ２    紗厚
Ｌ３    熱融着幅
Ｌ４    熱融着幅
Ｌ５    熱融着幅
【図１】
2015172264.tif 000003
【図２】
2015172264.tif 000004
【図３】
2015172264.tif 000005
【図４】
2015172264.tif 000006
【図５】
2015172264.tif 000007
【図６】
2015172264.tif 000008
【図７】
2015172264.tif 000009
【図８】
2015172264.tif 000010
【図９】
2015172264.tif 000011
【図１０】
2015172264.tif 000012
【図１１】
2015172264.tif 000013
【図１２】
2015172264.tif 000014